【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
（ａ）（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｂ）（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなる嵩高耐炎性バッティングであって、
それらの２つの層の総重量を基準にして、ベース層がバッティングの２０〜７０重量部を構成し、弾力層が８０〜３０重量部を構成し、バッティングの総厚さが１．２５センチメートル（０．５インチ）以上である嵩高耐炎性バッティング。
【請求項２】
請求項１に記載の嵩高耐炎性バッティングを防火層として含んでなる物品。
【請求項３】
請求項１に記載の嵩高耐炎性バッティングを防火層として含んでなるマットレス。
【請求項４】
嵩高耐炎性バッティングを製造するための方法であって、
（ａ）（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー繊維を含んでなるベース層繊維混合物を形成する工程と、
（ｂ）（ｉ）０〜５０重量部のモダクリル繊維、
（ｉｉ）５０〜８５重量部のポリエステル繊維、および
（ｉｉｉ）１５〜２５重量部のバインダー繊維を含んでなる弾力層繊維混合物を形成する工程と、
ｃ）総厚さが少なくとも１．２５センチメートル（０．５インチ）である層状バットを形成する工程であって、１つの層がベース層繊維混合物を含有し、別の層が弾力層繊維混合物を含有する工程と、
ｄ）層状バットを加熱して、バインダー繊維を活性化し、嵩高バッティングを形成する工程とを含んでなる方法。
【請求項５】
外側布帛ティッキング層またはカバー布帛層と、層状嵩高耐炎性バッティングの１つもしくはそれ以上の層と、場合によりステッチバッキング層とを含んでなる防火キルトであって、
嵩高バッティングが、
（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなり、
それらの２つの層の総重量を基準にして、ベース層がバッティングの２０〜７０重量部を構成し、弾力層が８０〜３０重量部を構成し、バッティングの総厚さが少なくとも１．２５センチメートル（０．５インチ）である防火キルト。
【請求項６】
物品を防火する方法であって、
ａ）布帛ティッキングまたは椅子張りの層、および嵩高バッティング、および場合によりステッチバッキング層を組合せる工程であって、嵩高バッティングが、
（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなり、
それらの２つの層の総重量を基準にして、ベース層がバッティングの２０〜７０重量部を構成し、弾力層が８０〜３０重量部を構成し、バッティングの総厚さが少なくとも１．２５センチメートル（０．５インチ）である工程と、
ｂ）層を縫い合わせて、防火されたキルト布帛または椅子張りを形成する工程と、
ｃ）防火されたキルト布帛または椅子張りを物品に組入れる工程とを含んでなる方法。
【手続補正２】
【補正対象書類名】明細書
【補正対象項目名】００５３
【補正方法】変更
【補正の内容】
【００５３】
テストされたとき、マットレスセットのすべては、２００３年７月に改訂されたようなカリフォルニア州の技術報告６０３に従ってテストされたとき、３０分以内に２００キロワット未満のピーク放熱速度を有し、１０分以内に２５メガジュール未満の総放熱を有した。
本発明の好適な実施態様は次のとおりである。
１．  （ａ）（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｂ）（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなる嵩高耐炎性バッティングであって、
それらの２つの層の総重量を基準にして、ベース層がバッティングの２０〜７０重量部を構成し、弾力層が８０〜３０重量部を構成し、バッティングの総厚さが１．２５センチメートル（０．５インチ）以上である嵩高耐炎性バッティング。
２．  耐熱性繊維が、１分あたり２０℃の速度で５００℃に空気中で加熱されたときに繊維重量の９０パーセントを維持する有機繊維である上記１に記載の嵩高耐炎性バッティング。
３．  耐熱性繊維が、パラ−アラミドポリマー、ポリベンザゾールポリマー、ポリベンゾイミダゾールポリマー、またはポリイミドポリマーを含んでなる上記２に記載の嵩高耐炎性バッティング。
４．  パラ−アラミドがポリ（パラフェニレンテレフタルアミド）である上記３に記載の嵩高耐炎性バッティング。
５．  セルロース繊維が、ケイ酸を含有するビスコース繊維である上記１に記載の嵩高耐炎性バッティング。
６．  総複合密度が１立方フィートあたり０．３３〜２．０ポンドである上記１に記載の嵩高耐炎性バッティング。
７．  坪量が１平方ヤードあたり８〜１２オンスである上記１に記載の嵩高耐炎性バッティング。
８．  モダクリル繊維が２０〜５０重量部の量で弾力層中に存在する上記１に記載の嵩高耐炎性バッティング。
９．  ポリエステル繊維が３０〜６０重量部の量で弾力層中に存在する上記１に記載の嵩高耐炎性バッティング。
１０．  耐熱性繊維が２０〜３０重量部の量でベース層中に存在する上記１に記載の嵩高耐炎性バッティング。
１１．  セルロース繊維が４０〜５０重量部の量でベース層中に存在する上記１に記載の嵩高耐炎性バッティング。
１２．  ベース層が、１５重量部までの量のポリエステル繊維をさらに含有する上記１に記載の嵩高耐炎性バッティング。
１３．  ベース層が、５重量部までの量のモダクリル繊維をさらに含有する上記１に記載の嵩高耐炎性バッティング。
１４．  バインダー材料がバインダー繊維である上記１に記載の嵩高耐炎性バッティング。
１５．  上記１に記載の嵩高耐炎性バッティングを防火層として含んでなる物品。
１６．  上記１に記載の嵩高耐炎性バッティングを防火層として含んでなるマットレス。
１７．  嵩高耐炎性バッティングを製造するための方法であって、
（ａ）（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー繊維を含んでなるベース層繊維混合物を形成する工程と、
（ｂ）（ｉ）０〜５０重量部のモダクリル繊維、
（ｉｉ）５０〜８５重量部のポリエステル繊維、および
（ｉｉｉ）１５〜２５重量部のバインダー繊維を含んでなる弾力層繊維混合物を形成する工程と、
ｃ）総厚さが少なくとも１．２５センチメートル（０．５インチ）である層状バットを形成する工程であって、１つの層がベース層繊維混合物を含有し、別の層が弾力層繊維混合物を含有する工程と、
ｄ）層状バットを加熱して、バインダー繊維を活性化し、嵩高バッティングを形成する工程とを含んでなる方法。
１８．  ベース層繊維混合物が、嵩高バッティングの総重量の２０〜７０重量部の量で層状バット中に存在する上記１７に記載の方法。
１９．  弾力層繊維混合物が、嵩高バッティングの総重量の８０〜３０重量部の量で層状バット中に存在する上記１７に記載の方法。
２０．  層状バットが、最初に、ベース層繊維混合物および弾力層繊維混合物の別個のウェブを形成し、次に、ウェブを互いの上に層状に重ねることによって形成される上記１７に記載の方法。
２１．  ａ）嵩高バッティングの一部をリサイクルする追加の工程であって、リサイクルされた部分の繊維がベース層繊維混合物の一部になる工程を含んでなる上記１７に記載の方法。
２２．  リサイクルされた繊維がベース層繊維混合物２５重量部以下を含んでなる上記２１に記載の方法。
２３．  外側布帛ティッキング層またはカバー布帛層と、層状嵩高耐炎性バッティングの１つもしくはそれ以上の層と、場合によりステッチバッキング層とを含んでなる防火キルトであって、
嵩高バッティングが、
（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなり、
それらの２つの層の総重量を基準にして、ベース層がバッティングの２０〜７０重量部を構成し、弾力層が８０〜３０重量部を構成し、バッティングの総厚さが少なくとも１．２５センチメートル（０．５インチ）である防火キルト。
２４．  物品を防火する方法であって、
ａ）布帛ティッキングまたは椅子張りの層、および嵩高バッティング、および場合によりステッチバッキング層を組合せる工程であって、嵩高バッティングが、
（ｉ）１０〜３０重量部の耐熱性繊維、
（ｉｉ）１分あたり２０℃の速度で７００℃に空気中で加熱されたときに繊維重量の少なくとも１０パーセントを維持するセルロース繊維３５〜５５重量部、および
（ｉｉｉ）１５〜２５重量部のバインダー材料を含んでなるベース層と、
（ｉ）０〜５０重量部のモダクリル繊維、
（ｉｉ）５０〜８５重量部のポリエステル繊維、および
（ｉｉｉ）１５〜２５重量部のバインダー材料を含んでなる弾力層とを含んでなり、
それらの２つの層の総重量を基準にして、ベース層がバッティングの２０〜７０重量部を構成し、弾力層が８０〜３０重量部を構成し、バッティングの総厚さが少なくとも１．２５センチメートル（０．５インチ）である工程と、
ｂ）層を縫い合わせて、防火されたキルト布帛または椅子張りを形成する工程と、
ｃ）防火されたキルト布帛または椅子張りを物品に組入れる工程とを含んでなる方法。
２５．  物品がマットレスである上記２３に記載の方法。